(57)【要約】【課題】  本発明の課題は、内燃機関廃触媒が解体状態のまま、金属触媒担体及びセラミック触媒担体が混合状態のままでも簡単な方法により、それぞれの構成材料が再処理可能な種々の材料に分解され、しかも貴金属回収のための構成部分が触媒貴金属のほとんどを含んでおり、化学薬品や有害物質のない、金属触媒担体を含む内燃機関廃触媒の選別処理方法として提供することである。【解決手段】  排ガス管が接続したままの触媒担体の金属カバー及び磁性を有する担体箔及びセラミック担体及び担体箔或いはセラミック担体上に配置された表面積を拡大する被膜を備え、貴金属を含んだ触媒担体を有する処理対象物の選別処理方法であって、前記触媒担体を１段目のせん断式破砕機により排ガス管が接続したままの金属カバーを破砕し、引き続き金属カバーと結合したままの貴金属を含んだ触媒担体を衝撃式粉砕機により分離し、選別機により排ガス管及び金属カバーと貴金属を含んだ触媒担体とを選別する触媒担体の選別処理方法。【選択図】図４
2004255371.tif 000002
【特許請求の範囲】
【請求項１】
排ガス管が接続したままの触媒担体の金属カバー及び磁性を有する担体箔或いはセラミック担体及び担体箔或いはセラミック担体上に配置された表面積を拡大する被膜を備え、貴金属を含んだ触媒担体を有する処理対象物の選別処理方法であって、
前記触媒担体を１段目のせん断式破砕機により排ガス管が接続したままの金属カバーを破砕し、
引き続き金属カバーと結合したままの貴金属を含んだ触媒担体を衝撃式粉砕機により分離し、
選別機により排ガス管及び金属カバーと貴金属を含んだ触媒担体とを選別する
ことを特徴とする触媒担体の選別処理方法。  
【請求項２】
請求項１において、選別機において処理した後、
さらに貴金属を含んだ金属触媒担体を２段目の破砕機により破砕し、
貴金属を含む破片状あるいは粉粒状の破砕物を振動篩機により貴金属をほとんど含まない触媒担体と貴金属濃縮物とに分離する
ことを特徴とする触媒担体の選別処理方法。
【請求項３】
請求項１〜２選別機が、風力選別機であることを特徴とする触媒担体の選別処理方法。
【請求項４】
請求項１〜２の選別機が、篩選別機であることを特徴とする触媒担体の選別処理方法。
【請求項５】
請求項１〜４における選別機による選別後の貴金属を含んだ触媒担体を磁力選別機により、磁性物と非磁性物に分離し、前記磁性物を２段目の破砕機により破砕することを特徴とする触媒担体の選別処理方法。
【発明の詳細な説明】
【技術分野】
【０００１】
本発明は、排ガス管が接続した金属カバー、触媒担体および触媒担体上に貴金属を担持したγアルミナ被膜を備えた内燃機関廃触媒を処理し、貴金属濃縮品の選別、構成材料の再利用、銅製錬工程及び貴金属回収工程での回収処理を可能とする処理方法に関するものである。
【背景技術】
【０００２】
従来、特に自動車の内燃機関の排ガスを浄化するために、図１〜３に示すように金属（ａ）またはセラミック（ｂ）触媒担体が使用されており、これらは、図３の排ガス管（９、１２）に装着された金属カバー（１０）の中に金属またはセラミック触媒担体を備えており、図２に示すように、その表面上に塗布されたγアルミナ層（６）に触媒として働く物質、特に白金、パラジウムあるいはロジウムのような貴金属（７）が含浸されている。
【０００３】
金属触媒担体は、セラミック触媒担体の冷（常温）起動特性が良くないことと衝撃に弱いという欠点を解消するものであり、最近は金属触媒担体の使用量が増加している。
内燃機関廃触媒は主として、図３に示すように接続用はめ管、少なくとも１対の入口用はめ管と出口用はめ管を備えた金属カバー（１０）からなり、図１〜２に示すように、これが層状（５）、ハニカム状（８）に配置された触媒担体を覆っており、その触媒担体表面上には、図２に示すように、触媒材料である貴金属（７）とともに薄いγアルミナ被覆（６）が配置されている。
【０００４】
図１と図３に示す金属カバー（２、１０）と排ガス管（９、１２）は、通常、
高級鋼あるいは非磁性鉄合金からできている。
図１の（ａ）に示す金属触媒担体（１）は、非常に薄い強磁性Ｆｅ−Ｃｒ−
Ａｌ合金からできている。個々の層を構成する担体箔（３）は、交互に平滑に
あるいは波形に成形されている。波の頂点部で隣接する層の箔が接触し、たと
えば、スポット溶接により互いに結合することができる。金属触媒担体上のγ
アルミナ被膜表面（６）には貴金属（７）が含浸している。
セラミック触媒担体（４）は、例えばコージエライト（Aｌ２O3-SiO2-MgO）からできている。これは図２（ｂ）に示すように、ハニカム状（８）に成型されている。セラミック触媒担体（４）においてもγアルミナ被膜（６）表面に、貴金属（７）が含浸している。
【０００５】
金属触媒担体の箔（３）は２０〜３０μｍで薄く、熱容量が小さいために金属触媒担体は、内燃機関の排ガスによって迅速に加熱され、触媒作用は、内燃機関の始動後に、短い時間で現れる。金属触媒担体は、機械的および熱的衝撃負荷に対して影響が小さいため、排ガス管中でセラミック触媒担体の触媒よりもエンジンに近づけて配置することができ、これによって加熱を迅速に行うことができる。
【０００６】
しかし、金属触媒担体に配置されているγアルミナ及び貴金属を箔から分離することは非常に困難でほとんどの金属触媒担体はスクラップとして処理されており、貴金属の回収は行われていない。
【０００７】
触媒担体の内、セラミック触媒担体は自動車解体と同時に機械的に選別され、化学的に処理され、白金、パラジウム、ロジウムのような触媒物質が回収されている。
選別されるのは、そのスクラップとなる内燃機関の触媒であり、内燃機関から廃触媒の取り出しは、必ずしも必要な綿密さをもっては行われないため、機械的損傷、潰れた接続用はめ管あるいは排ガス管を接続したままの触媒が納入されることが多い。
【０００８】
特開２０００−２４８３２２；発明の名称；「メタル基体触媒からの白金属元素の回収方法」（特許文献１）では、金属触媒担体は金属カバーを除去せずに処理することが開示されている。この発明において、貴金属を含浸させた触媒は、金属カバーとともに電気炉の中で加熱され、銅に貴金属を吸収させ、これを酸化して貴金属を濃縮回収している。金属カバー及び磁性を有する担体箔である例えばＦe−Ｃｒ−Ａｌ合金箔は酸化することによりスラグとして排出している。
【０００９】
または特許第２６４５７８９号；発明の名称「金属触媒担体の選別方法とその装置」（特許文献２）では衝撃式破砕機と風力選別を組み合わせて、金属触媒担体を納入状態でそれぞれの構成材料に適した再処理可能な種々の構成部分に分解し、しかも貴金属回収のための構成部分が触媒貴金属を、高い濃度で含んでおり、化学薬品や有害物質のない、金属触媒担体の選別方法である。
【特許文献１】特開２０００−２４８３２２
【特許文献２】特許第２６４５７８９号
【発明の開示】
【発明が解決しようとする課題】
【００１０】
上記した特開２０００−２４８３２２の発明は、金属触媒担体上の貴金属を担持しているγアルミナをＦe−Ｃｒ−Ａｌ合金箔から分離していないため、また金属カバーを分離していないことから、これらの金属の酸化、溶解を行わなくてはならず、その結果大量のスラグの発生を引き起こしており、セラミック触媒担体に比べ処理コストが多くかかっている。
【００１１】
上記した特許第２６４５７８９号は、衝撃型の破砕を1段階で行うため、破砕性の悪い金属カバーと比較的破砕性の良い金属触媒担体とを一緒に破砕処理することに成り、このため破砕効率が悪い。更に、衝撃式でかつ固定式の排出スクリーンのため高級鋼あるいはニッケルを含む非磁性鉄合金からなる金属カバーが、変形、球形化する。このことにより貴金属を含む金属触媒担体の巻き込みを防止する事が困難である。
【００１２】
本発明の課題は、内燃機関廃触媒が解体状態のまま、金属触媒担体及びセラミック触媒担体が混合状態のままでも簡単な方法により、それぞれの構成材料が再処理可能な種々の材料に分解され、しかも貴金属回収のための構成部分が触媒貴金属のほとんどを含んでおり、化学薬品や有害物質のない、金属触媒担体を含む内燃機関廃触媒の選別処理方法として提供することである。
【課題を解決するための手段】
【００１３】
この課題は、本発明の方法により次のように解決される。
（１）排ガス管が接続したままの触媒担体の金属カバー及び磁性を有する担体箔及びセラミック担体及び担体箔或いはセラミック担体上に配置された表面積を拡大する被膜を備え、貴金属を含んだ触媒担体を有する処理対象物の選別処理方法であって、
前記触媒担体を１段目のせん断式破砕機により排ガス管が接続したままの金属カバーを破砕し、
引き続き金属カバーと結合したままの貴金属を含んだ触媒担体を衝撃式粉砕機により分離し、
選別機により排ガス管及び金属カバーと貴金属を含んだ触媒担体とを選別する
ことを特徴とする触媒担体の選別処理方法。
【００１４】
（２）上記（１）において、選別機において処理した後、
さらに貴金属を含んだ金属触媒担体を２段目の破砕機により破砕し、
貴金属を含む破片状あるいは粉粒状の破砕物を振動篩機により貴金属をほとんど含まない触媒担体と貴金属濃縮物とに分離する
ことを特徴とする触媒担体の選別処理方法。
（３）上記（１）〜（２）の選別機が、風力選別機であることを特徴とする触媒担体の選別処理方法。
【００１５】
（４）上記（１）〜（２）の選別機が、篩選別機であることを特徴とする触媒担体の選別処理方法。
（５）上記（１）〜（４）における選別機による選別後の貴金属を含んだ触媒担体を磁力選別機により、磁性物と非磁性物に分離し、前記磁性物を２段目の破砕機により破砕することを特徴とする金属触媒担体の選別処理方法。
【発明の効果】
【００１６】
以上説明したことから明らかなように、本発明の選別方法は、
（１）排ガス管、マニホールド、保護カバー、金属カバーを取外す前処理を行う事無く、破砕・選別処理が可能となる。
（２）簡単な方法で、触媒担体に含浸している貴金属を、高い純度の結果物として回収することができる。
【００１７】
（３）銅製錬工程を組み合わせる事で、触媒担体に含浸している貴金属を効率良く回収できる。
（４）触媒担体の重量的に主要構成部分でない貴金属を高い純度で回収でき、更に各構成部分を種類別に回収できる。
（５）金属触媒担体を２段目の破砕・篩い分け後、磁選処理をすることにより、Ｆｅの少ない貴金属（Ｐｔ、Ｐｄ，Ｒｈ等）が９５〜９８％の高い回収率で得ることができる。
【００１８】
（６）転炉に投入するに際して、予めＦｅを除いているために、転炉操業でのスラグ発生量を減らすことができる。
（７）また、団鉱処理等に際して、扱い量を減少できる。
【発明を実施するための最良の形態】
【００１９】
以下本発明に関して、詳細に説明する。
本発明の特徴的なものとしては、
内燃機関廃触媒中の触媒担体が、機械的に破片状もしくは粉粒体状に破砕され、その破砕物が重量、形態及び大きさにおいて互いに異なっていること、また、こうした相違を利用して貴金属の付着した破砕物をその他の破砕物から最適な破砕システムにて分離する点である。
【００２０】
金属触媒担体に関してはステンレス・スクラップとしての利用もできるが、わずかに含まれる貴金属の回収を目指して、銅製錬工程での処理も可能である  
金属触媒担体を調査すると、十分な強度を有する排ガス管及び金属カバーに比べ、担体箔自体は熱影響により非常に脆化しており、極めて破砕性が良くまた担体上に構成されたγアルミナも衝撃よって剥離し、粉状化し易い事が判明した。
【００２１】
従って金属カバーから触媒担体を取り出し、さらにそれを簡単な破砕を行い、篩選別するだけで高精度に金属触媒担体から貴金属を含む表面積を拡大する被膜である例えば、γアルミナを回収できることを知見した。
またセラミック触媒担体は十分な強度を有する排ガス管及び金属カバーに比べ、触媒担体自体はセラミックのため非常に脆く、破砕によって金属カバーから容易に取り出せ、貴金属を含む表面積を拡大する被膜である例えば、γアルミナを回収できることを知見した。
以下表面を拡大する被膜は、γアルミナを代表として表現するが、このものに限定するものではない。
【００２２】
そこでまず内燃機関廃触媒一式は、１段目の破砕・物理選別にて排ガス管及び金属カバーと貴金属を含む触媒担体とに分離する。
金属触媒担体は、２段目の破砕・物理選別にて金属カバーである例えばFe
‐Cr‐Al合金と貴金属を含浸したγアルミナとに分離する。
【００２３】
１段階目の破砕・物理選別として刃幅５０〜１００mmのせん断機によりせん断された破砕物は、排ガス管及び金属カバーと触媒担体とは結合したままで、それを衝撃式粉砕機である例えばケージミルにより金属カバーと触媒担体とを分離する。
【００２４】
前記したせん断式破砕機は、例えば２軸のせん断式破砕機を用いる。そのためせん断効率が良く、低速回転のため硬い破砕物の混入に対しても設備損傷が起こり難い。
【００２５】
せん断式破砕機、衝撃式粉砕機ともほとんど機内滞留が無いため破砕時に排ガス管・金属カバーが変形・球形化して貴金属を含む金属触媒担体の巻き込みが生じ難い。
【００２６】
衝撃式粉砕機の一例であるケージミルは、破砕機としてではなく、排ガス管及び金属カバーと触媒担体との分離機として使用できる。この処理の結果、分離した排ガス管及び金属カバー、片状化した金属触媒担体及び粉・粒状化した物が得られる。
また例えばケージミルによる衝撃により、セラミック触媒担体は粉粒状化し、金属触媒担体上の貴金属を含むγアルミナ被膜の多くも剥離する。
【００２７】
セラミック触媒担体の処理の場合は、次工程の風力選別または篩選別により容易に選別できる。（実施例３及び４においてより具体的に示す。）
ただ篩選別の場合は、一部金属の破片物が混入しやすくなるため磁選処理を行うことが望ましい。（実施例４において、より具体的に示す。）
しかしながら、特に金属触媒担体の処理の場合は、金属箔等金属を多く含有するため風力選別または篩選別された後、触媒担体は磁力選別機により貴金属濃縮品と貴金属を含むγアルミナが付着したままの金属触媒担体とに選別される。  
【００２８】
２段階目の破砕・物理選別では、貴金属を含むγアルミナが付着したままの金属触媒担体中の磁性を有する担体箔である例えばFe‐Cr‐Al合金箔のみを処理する事で破砕機も小型化できる。
以下磁性を有する担体箔をFe‐Cr‐Al合金箔を代表として表現するが、この組成に限定するものではない。
【００２９】
２段目の破砕機は、例えばハンマー・クラッシャを用いる。この排出部には孔径が２〜１０ｍｍ好ましくは，４〜６ｍｍのスクリーンを設置して破砕粒径を２〜１０ｍｍ以下とする。この破砕の衝撃で貴金属を含むγアルミナ被膜は金属触媒担体の構成部分のひとつであるFe‐Cr‐Al合金箔からさらに剥離し、細かい粒度の領域で貴金属を濃縮する事ができる。
【００３０】
金属触媒担体の構成要素の一部である例えばFe‐Cr‐Al合金箔から分離した貴金属を回収するため、篩選別を行い、篩目サイズを０.３〜１.０mmにする事で篩下にわずかな前記Fe‐Cr‐Al合金箔を含むがγアルミナに担持した貴金属濃縮品、篩上にFe‐Cr‐Al合金箔に分離する事ができる。この結果、貴金属濃縮品中に、金属触媒担体における貴金属の内９６〜９８％を分配できる。（実施例１では、金属触媒担体を風篩選別機で処理した例を示し、２段目の破砕機として、ハンマー・クラッシャーを用いた例を示す。実施例２では、金属触媒担体を篩選別機で処理した例を示し、２段目の破砕機は、ハンマー・クラッシャーを用いた例を示す。）
【００３１】
以上により1段目の破砕・物理選別でニッケルを含む非磁性鋼及び磁性鋼の分離、貴金属を含むセラミック触媒担体及び金属触媒担体上の貴金属を含むγアルミナで構成された貴金属濃縮品を得ることができ、２段目の破砕・物理選別にて貴金属を含むγアルミナが付着したFe‐Cr‐Al合金箔から貴金属を含むγアルミナとFe‐Cr‐Al合金箔とに分離する事ができる。
それぞれの構成部分を簡単な手段で分離し、元の純粋な材料に応じて再利用することができる。
【００３２】
また貴金属回収率を優先する場合、篩目開き量をさらに大きくする事で触媒の貴金属回収をほぼ全量達成できる。この際わずかに金属触媒担体箔が混入するものの銅製錬工程を利用する場合は、問題となる金属カバーのニッケルが１段目の破砕・選別工程で完全に除去されるため全く問題とならない。
【００３３】
各破砕機、磁選機、篩選別機及び搬送部で発生する発塵には多くの貴金属を含んでいるため環境対策を含めて十分な集塵を行う必要がある。
バグフィルターによる集塵物を1段階目の物理選別工程にて処理する事により小片状化した金属触媒担体を除去することで貴金属濃縮品にとって不純物となる鉄系金属材料を除去とし、貴金属濃縮品の品位を低下させないようにする。
【実施例１】
【００３４】
以下本発明の好ましい実施例を示し、さらに詳細に説明する。
（実施例１においては、「金属触媒担体」を「風篩選別機」で処理した例を示し、２段目の破砕機として、「ハンマー・クラッシャー」を用いた例を示す。）
図１（ａ）は、横断面うず巻き形の金属触媒担体及び図１（ｂ）は、ハニカム状のセラミック触媒担体を示す横断図、図２は図１の一部を拡大した図、図３は排ガス管が接続した自動車廃触媒を示す。自動車廃触媒は、周りを金属カバー（２、１０）により、保護されている。
【００３５】
自動車の廃触媒担体は、種々な大きさと種々な幾何学的形態で製作される。
その中で図１（ａ）は、厚さ２mmのニッケルを含む非磁性鋼または高級磁性鋼からなる円形及び楕円形シリンダ状金属カバー（２）で周囲が覆われた金属触媒担体（１）である。
【００３６】
図１（ｂ）は、セラミック触媒担体（４）の横断面を示す。
金属触媒担体（１）の内部には担体箔（３）が複数の層でＳ字形またはうず巻き形に配置されており、個々の層の担体箔（３）は、交互に平滑に、また、波形に構成されている。担体箔（３）は、厚さ２０〜３０μmmのＦｅ−Ｃｒ−Ａｌ合金からなっている。
セラミック触媒担体（４）の内部にはセラミック層がハニカム状に一体成型されている。
【００３７】
図２（ａ）は、金属触媒担体の横断面拡大図を示す。  図２（ｂ）は、セラミック触媒担体の横断面拡大図を示す。
すべての金属触媒担体の構造は、代表的な例として、波形の担体箔頂上の領域において平滑な担体箔との間に自動車の排ガスを通すための、ほぼ三角形で縦方向に貫通する管路（５）を有する。該管路の表面上部には、γアルミナ被膜（６）を有し、γアルミナ被膜（６）の上表面には、白金、パラジウムあるいはロジウムのような触媒として作用する貴金属（７）を含浸させている。
【００３８】
またセラミック触媒担体の構造は、ハニカム状に成型された管路（８）上にγアルミナ被膜（６）を付着させ、γアルミナ被膜（６）の表面には、白金、パラジウムあるいはロジウムのような触媒として作用する貴金属（７）を含浸させている。
【００３９】
図３は、触媒担体を包む金属カバー（１０）上の断熱材を囲う保護カバー（１１）及び触媒担体を包む金属カバー（１０）の前後に排ガス管（９、１２）またはマニホールド（１３）が接続したままの排ガス管（９、１２）が接続した構成図を示す。排ガス管（９、１２）及びマニホールド（１３）は肉厚５ｍｍ程度で、触媒担体を包む金属カバーを含む排ガス管の長さは０.５ｍ〜１.０ｍである。排ガス管（９、１２）及びマニホールド（１３）は鋳鋼製のため硬い。
【００４０】
図４は、せん断式破砕機と衝撃式粉砕機の一種であるケージミルを用いた内燃機関の廃触媒の内、「金属触媒担体」を有する物の選別方法であって、「風篩選別機」を用いる処理法を示す。
以下本実施例１について、詳細に述べる。
金属触媒担体を有する自動車の廃触媒（１４）はコンベア（１５）により、せん断式破砕機の一種である２軸せん断破砕機（１６）に供給される。前記破砕機（１６）は１００ＨＰの電動機を有し、水平方向に低速で１３ｒｐｍと１６ｒｐｍの異なる回転数で回転する２本の回転軸を有し、それぞれの回転軸に幅５０ｍｍの円盤状のせん断刃が交互に取り付けられている。
【００４１】
この時、排ガス管（９、１２）、マニホールド（１３）、保護カバー（１１）、金属カバー（１０）及び金属触媒担体（１）が幅５０mmに壊砕またはせん断され、金属カバー（１０）で包まれた金属触媒担体（１）が露出する。ただしこの時点ではわずかに外れかけてはいるが、多くは金属カバー（１０）と金属触媒担体（１）は接合されたまま状態である。
【００４２】
硬い鋳鋼製の排ガス管（９、１２）、マニホールド（１３）はせん断時に圧縮破砕され、破片状に破砕できる事を確認した。
保護カバー（１１）、金属カバー（１０）及び金属触媒担体（１）は輪切り状にせん断され、その際金属触媒担体（１）上の貴金属を含むγアルミナ被膜（６）の一部はそのときの衝撃で剥離した粉状物を生じる。
【００４３】
せん断した金属触媒担体に接合したままの金属カバー（１０）をケージミル（１７）で金属カバー（１０）と金属触媒担体（１）とに分離し、かつうず巻きまたはＳ字状に巻かれた担体箔（３）を片状に破砕する。ケージミル（１７）は２列の籠型ローターであるケージを相互に反対方向に、回転数１０００ｒｐｍ、ケージの相対周速度８０ｍ／ｓで回転させ、内ケージ中央部に原料を供給する。ケージのピン間は１００ｍｍ有り、機内滞留時間も短く、ほとんど滞留することなく、分離され排出される。
【００４４】
排出物を風速１５ｍ／ｓで風力選別機（１８）により処理し、形状が大きく、重い排ガス管（９、１２）、マニホールド（１３）、保護カバー（１１）及び金属カバー（１０）と軽量であり、形状が小さい片状化した金属触媒担体（１）及び貴金属を含むγアルミナ被膜（６）の粉状物とに分ける。
前記ケージミルで処理し、分離された排ガス管（９、１２）、マニホールド（１３）及び保護カバー（１１）を振動コンベアー（１９）上に吊り下げた、磁力選別機（２０）により、鉄スクラップ（２１）と非磁性スクラップ（２２）とに選別する。
【００４５】
金属触媒担体及び貴金属を含むγアルミナ被膜の粉状物を振動コンベアー２３上に吊り下げた磁力選別機（２４）により、磁性側に金属触媒担体を、非磁性側に金属触媒担体から剥離した貴金属を含むγアルミナの貴金属濃縮品を得る。
磁性側の金属触媒担体を小型ハンマクラッシャー（２５）による破砕により、金属触媒担体上に付着した貴金属を含むγアルミナ被膜の剥離を行う。
【００４６】
小型ハンマクラッシャー（２５）は、垂直方向に回転する４組の板状ハンマーを有するローターと２枚の固定刃とで構成されている。該ハンマー・クラッシャー（２５）のローターの回転刃は、７５０ｒｐｍ、周速度１６ｍ／ｓで回転する。該クラッシャーの排出部には、孔径５ｍｍのスクリーンが設置され、被破砕物を５ｍｍ以下とする。
この時、磁性物側に金属触媒担体の構成部分であるFe‐Cr‐Al合金箔の粒状物（２８）、非磁性物側に貴金属を含むγアルミナ被膜の粉状物といった種々の大きさ、形態、重量の貴金属濃縮物（２７）を得る事が出来る。  
表１（ｂ）に示す如く、磁性物側に鉄が多く分配され、非磁性物側にニッケル、クロムが多く分配される。
【００４７】
表１（ａ）に金属触媒担体を有する自動車の廃触媒を選別処理したときの破砕粒度と貴金属分配データを示す。これより貴金属が非常に濃縮した領域がある。表１（ｂ）にこの粒度分布領域である０.３mm以下で重点的に分離したときの廃触媒の破砕・選別データを示す。これにより表１（ｂ）に示す如く貴金属即ち白金９５.７％、パラジウム９８.１％、ロジウム９７.７％を高効率で回収できた。
【表１】
2004255371.tif 000003
【００４８】
篩目開き１mmの振動篩機（２６）による篩選別により、貴金属濃縮品（２７）には白金、パラジウム、ロジウム等の貴金属が９５〜９８％と極めて高い分配と成り、金属触媒担体であるFe‐Cr‐Al合金箔（２８）には、わずかに貴金属が２〜５％分配するのみである。  
【００４９】
各破砕機、磁選機、篩選別機及び振動コンベアー等の搬送部で発生する発塵には多くの貴金属を含んでいるためバグフィルター（２９）による集塵を行う。
集塵物を１段階目の物理選別工程にて処理する事により小片状化した金属触媒担体を除去することで貴金属濃縮品にとって不純物となる鉄系金属材料を除去し、貴金属濃縮品の品位低下を防止する。
【００５０】
またニッケルを含まない金属触媒担体は乾式処理である銅製錬工程に影響を与えないため銅製錬工程での処理、例えば、ＰＳ転炉等での処理が可能となる。
【００５１】
さらに、貴金属回収の乾式処理では貴金属濃縮品を磁選処理する事により、Ｆｅ量が減少し電気炉でのスラグ（カラミ）を減らすことができる。また団鉱或いはペレット化処理を行い電気炉において処理する場合は、処理鉱量を減らすことができる。
更に、湿式処理においても同様に予め磁選処理してＦｅを除くことにより、処理鉱量を減少し、貴金属の浸出処理を効率良くすることができる。また処理設備も小規模で良いことに成る。  
【実施例２】
【００５２】
図５は、せん断式破砕機と衝撃式粉砕機であるケージミルを用いた内燃機関の廃触媒の内、「金属触媒担体」を有する選別方法の処理であって、「篩選別機」（風篩選別機を採用しない。）を採用したフローシート図を示す。
以下本実施例２を詳細に述べる。
【００５３】
実施例１と処理対象物は、同じであり、せん断式破砕機、衝撃式粉砕機である
ケージミルを使用し、同じ条件で処理する点までは同じである。従って、詳細説明は省略する。
【００５４】
前記ケージミルからの排出物を篩目開き３０ｍｍの振動篩機（３０）により篩選別を行う。形状が大きく、また重量のある排ガス管（９，１２）、マニホールド（１３）、保護カバー（１１）及び金属カバー（１０）と形状が小さく、また軽量である片状化した金属触媒担体（１）及び貴金属を含むγアルミナ被膜の粉状物とに分ける。
【００５５】
前記ケージミルで処理し、分離された排ガス管（９，１２）、マニホールド（１３）及び保護カバー（１１）を振動コンベアー（１９）上に吊り下げた磁力選別機（２０）により磁性物である鉄スクラップ（２１）及び非磁性物である非磁性スクラップ（２２）を選別する。
上記の得られたものには、表２に示すように、磁性物には、鉄が多く分配され、非磁性物には、ニッケル、クロムが多く分配される。
【００５６】
貴金属触媒担体及び貴金属を含むγアルミナ被膜の粉状物をベルトコンベアー（３１）で搬送し、振動コンベアー（２３）上に吊り下げた磁力選別機（２４）により、磁性側に金属触媒担体を、非磁性側に金属触媒担体から剥離した貴金属を含むγアルミナの貴金属濃縮品を得る。
以後の処理は、実施例１と同じであり、ハンマー・クラッシャー、振動篩機を使用し、同じ条件で処理を行う。従って、この時、金属触媒担体の構成部分であるFe‐Cr‐Al合金箔の粒状物（２８）、貴金属を含むγアルミナ被膜の粉状物といった種々の大きさ、形態、重量の貴金属濃縮物（２７）を得る事が出来るので詳細説明は省略する。
【００５７】
表２に金属触媒担体を有する自動車の廃触媒を選別処理したときの破砕粒度と貴金属分配データを示す。これより貴金属が非常に濃縮した領域があり、この粒度分布領域である０.３mm以下で重点的に分離することで貴金属即ち白金９５.０〜９５.２％、パラジウム９５.０〜９７.４％、ロジウム９２.０〜９７.３％を高効率で回収する。
篩目開き１mmの振動篩機（２６）による篩選別により、貴金属濃縮物（２７）には、表２に示すように白金、パラジウム、ロジウム等の貴金属が９５〜９７％分配し、金属触媒担体であるFe‐Cr‐Al合金箔（２８）には、わずかに貴金属が３〜５％分配する。
【表２】
2004255371.tif 000004
【００５８】
各破砕機、磁選機、篩選別機及び振動コンベアー等の搬送部で発生する発塵には多くの貴金属を含んでいるためバグフィルター（２９）による集塵を行う。
集塵物を１段階目の物理選別工程にて処理する事により小片状化した金属触媒担体を除去することで貴金属濃縮品にとって不純物となる鉄系金属材料を除去とし、貴金属濃縮品の品位低下を防止する。
【実施例３】
【００５９】
図６は、せん断式破砕機と衝撃式粉砕機の一種であるケージミルを用いた「セラミック触媒担体」を有する内燃機関の廃触媒（３２）選別方法であって、「風篩選別機」を用いた処理フローを示す。
セラミック触媒担体（４）を有する自動車の廃触媒（１４）はコンベアー（１５）により、せん断式破砕機である２軸せん断破砕機（１６）に供給される。前記破砕機（１６）は１００ＨＰの電動機を有し、水平方向に低速で１３ｒｐｍと１６ｒｐｍの異なる回転数で回転する２本の回転軸を有し、それぞれの回転軸に幅５０ｍｍの円盤状のせん断刃が交互に取り付けられている。
この時、排ガス管（９、１２）、マニホールド（１３）、保護カバー（１１）、金属カバー（１０）及びセラミック触媒担体（４）が幅５０mmに壊砕またはせん断され、金属カバーで包まれたセラミック触媒担体の多くは破砕しこぼれて落ちる。
この時点でほとんどのセラミック触媒担体（４）は取り出せるが、まだわずかなセラミック触媒担体（４）は金属カバー（１０）内に取り残されたままの状態である。
硬い鋳鋼製の排ガス管（９、１２）、マニホールド（１３）はせん断時に圧縮破砕され、破片状に破砕できる事を確認した。
【００６０】
保護カバー（１１）、金属カバー（１０）及びセラミック触媒担体（４）は粉砕され粉塊状物を生じる。
せん断した金属カバー（１０）に取り残されたままのセラミック触媒担体（４）をケージミル（１７）で金属カバー（１０）とセラミック触媒担体（４）とに分離し、かつ粉状に破砕する。衝撃式粉砕機であるケージミル（１７）は２列の籠型ローターであるケージを相互に反対方向に、回転数１０００ｒｐｍ、ケージの相対周速度８０ｍ／ｓで回転させ、内ゲージ中央部に原料を供給する。ゲージのピン間は１００ｍｍ有り、機内滞留時間も短く、ほとんど滞留することなく、分離され排出される。
【００６１】
前記ケージミルで処理し、分離された排出物を１５ｍ／ｓで風力選別機（１８）により処理し、重量があり、また形状が大きい排ガス管（９、１２）、マニホールド（１３）、保護カバー（１１）及び金属カバー（１０）と軽量であり、形状が小さい粉粒状化したセラミック触媒担体（４）とに分ける。
前記ケージミルで処理し、分離された排ガス管（９、１２）、マニホールド（１３）及び保護カバー（１１）を振動コンベアー（１９）上に吊り下げた磁力選別機（２０）により磁性物である鉄スクラップ（２１）及び非磁性物である非磁性スクラップ（２２）を選別する。
表３に示すように、磁性物には、鉄が多く分配され、非磁性物には、ニッケル、クロムが多く分配される。
【００６２】
各破砕機、磁選機、篩選別機及び振動コンベアー等の搬送部で発生する発塵には多くの貴金属を含んでいるためバグフィルター（２９）による集塵を行う。
集塵物をセラミック触媒担体の微粉状物のため貴金属を含むセラミック触媒担体品とする。
表３に示すように、ほぼ１００％でセラミック触媒担体（４）を有する自動車の廃触媒から、白金、パラジウム、ロジウム等の貴金属を含むセラミック触媒担体粉・粒物（３３）を回収する。
また金属触媒担体と異なり、貴金属は濃縮されないが、ニッケルを含まずまた金属カバーの無い、粉砕されたセラミック触媒担体は乾式処理である銅製錬工程に影響を与えないため銅製錬工程での処理、例えば、ＰＳ転炉等での処理が可能となる。
さらに、貴金属回収の乾式処理による電気炉での処理ために破砕が必要なく、更に、湿式処理においても同様である。
【表３】
2004255371.tif 000005
【実施例４】
【００６３】
図７は、せん断式破砕機と衝撃式粉砕機であるケージミルを用いた「セラミック触媒担体」を有する内燃機関の廃触媒（３２）選別方法であって、上記工程の風力選別と同様の効果を有する「篩選別」を用いた方法を示す。
実施例３と処理対象物も同じであり、せん断式破砕機とケージミルを使用する点は、同じ方法で行った。
【００６４】
前記ケージミルで処理し、分離された排出物を篩目開き３０ｍｍの振動篩機（３０）により篩選別を行う。この篩選別により形状が大きく、また重量のある排ガス管、マニホールド、保護カバー及び金属カバーと形状が小さく、また軽量である粉粒状化したセラミック触媒担体と排ガス管、マニホールドの小さな破片物とに分ける。
【００６５】
前記ケージミルで処理し、分離された排ガス管（９、１２）、マニホールド（１３）及び保護カバー（１１）を振動コンベアー（１９）上に吊り下げた磁力選別機（２０）により鉄スクラップ（２１）及び非磁性スクラップ（２２）を選別する。
【００６６】
上記の篩選別処理を行った結果得られた、セラミック触媒担体と排ガス管（９、１２）、マニホールド（１３）の小さな破片物をベルトコンベアー（３１）で搬送し、振動コンベアー（２３）上に吊り下げた磁力選別機（２４）により、磁性物側に排ガス管（９、１２）、マニホールド（１３）の小さな破片物である磁性物である鉄スクラップ（３４）を、非磁性物側に貴金属を含む粉体物（３３）を得る。
上記処理により、表４に示す如く、磁性物に鉄が、多く分配され、非磁性物にニッケル、クロムが多く分配された。
各破砕機、磁選機、篩選別機及び振動コンベアー等の搬送部で発生する発塵には多くの貴金属を含んでいるためバグフィルター（２９）による集塵を行う。
集塵物は、セラミック触媒担体（４）の微粉状物のため、貴金属を含む粉体物（３３）となる。
【００６７】
セラミック触媒担体を有する自動車の廃触媒から、表４に示す如く、ほぼ１００％貴金属を含むセラミック触媒担体粉・粒物（３３）として、貴金属を回収できる。
【表４】
2004255371.tif 000006
また金属触媒担体と異なり、貴金属は濃縮されないが、ニッケルを含まずまた金属カバーの無い、粉砕されたセラミック触媒担体は乾式処理である銅製錬工程に影響を与えないため銅製錬工程での処理、例えば、ＰＳ転炉等での処理が可能となる。
さらに、貴金属回収の乾式処理による電気炉での処理ために破砕が必要なく、更に、湿式処理においても同様である。
【図面の簡単な説明】
【００６８】
【図１】横断面うず巻き形の金属触媒担体及びハニカム状のセラミック触媒担体を示す横断面図である。
【図２】図1の金属及びセラミック触媒担体の一部を拡大した断面図である。
【００６９】
【図３】触媒担体を包む金属カバーに排気ガス管、マニホールド、保護カバーが接続したままの透視図である。
【００７０】
【図４】本発明にかかる内燃機関の廃触媒選別法であって、「金属触媒担体」を「風篩選別機」を用いて処理する一実施例を示すフローシートからなる概念図である。
【図５】本発明にかかる内燃機関の廃触媒選別法であって、「金属触媒担体」を「篩選別機」を用いて処理する一実施例を示すフローシートからなる概念図である。
【００７１】
【図６】本発明にかかる内燃機関の廃触媒選別法であって、「セラミック触媒担体」を「風篩選別機」を用いて処理する一実施例を示すフローシートからなる概念図である。
【図７】本発明にかかる内燃機関の廃触媒選別法であって、「セラミック触媒担体」を「篩選別機」を用いて処理する一実施例を示すフローシートからなる概念図である。
【符号の説明】
【００７２】
１  金属触媒担体
２、１０  金属カバー
３  担体箔
４  セラミック触媒担体
５  管路
６  γアルミナ皮膜
７  貴金属
８  ハニカム状管路
９、１２  排ガス管
１３      マニホールド
１４      廃触媒
１６      せん断破砕機
１７      ケージミル
１８      風力選別機
１９      振動コンベアー
２０      磁力選別機
２５      ハンマー・クラッシャー
２１      鉄スクラップ
２２      非磁性スクラップ
２７      貴金属濃縮物
２８      合金箔の粒状物
【図１】
2004255371.tif 000007
【図２】
2004255371.tif 000008
【図３】
2004255371.tif 000009
【図４】
2004255371.tif 000010
【図５】
2004255371.tif 000011
【図６】
2004255371.tif 000012
【図７】
2004255371.tif 000013